LAMINATED GLASS - SAINT-GOBAIN GLASS FRANCE\nWIPO Patent Application WO/2019/158850\nThe invention relates to a convex laminated glass comprising an outer sheet of a coloured soda-lime-silica glass and an inner sheet of a chemically tempered clear sodium aluminosilicate glass, and having a thickness e2 ranging from 0.4 to 1.1 mm, in particular from 0.4 to 0.7 mm, said outer and inner sheets being assembled together by means of a laminating insert, said coloured glass having a chemical composition comprising a total weight content of iron, expressed in the form Fe2O3, ranging from 0.6 to 2.2%, the glass of the inner and outer sheets being chosen so that 0 ≤ T10int – T10ext ≤ 20°C, wherein T10int is the temperature T10 of the glass of the inner sheet and T10ext the temperature T10 of the glass of the outer sheet, the temperature T10 being the temperature at which the glass under consideration has a viscosity of 1010 dPa.s.\nWO/1996/027726 TRANSPARENT COMPONENT CONTAINING AT LEAST ONE FIBRE-REINFORCED AEROGEL PLATE AND/OR MAT\nWO/2005/108059 GLASS SANDWICH PLATE\nJPH07309643 LAMINATED GLASS\nSAUVINET, Vincent (35 Avenue Alsace Lorraine, GRENOBLE, 38000, FR)\nH. ABEN; C. GUILLEMET: "Photoelasticity of Glass", 1993, SPRINGER VERLAG\n1. Vitrage feuilleté bombé comprenant une feuille extérieure d'un verre coloré silico-sodocalcique et une feuille intérieure d'un verre clair d' aluminosilicate de sodium trempé chimiquement et ayant une épaisseur e2 allant de 0,4 à 1,1 mm, notamment de 0,4 à 0,7 mm, lesdites feuilles extérieure et intérieure étant assemblées entre elles au moyen d'un intercalaire de feuilletage, ledit verre coloré possédant une composition chimique comprenant une teneur pondérale en fer total, exprimée sous la forme Fe Û , allant de 0,6 à 2,2%, et les verres des feuilles intérieure et extérieure étant choisis de sorte que 0 £ TlOint - T10ext £ 20°C, où TlOint est la température T10 du verre de la feuille intérieure et T10ext la température T10 du verre de la feuille extérieure, la température T10 étant la température à laquelle le verre considéré possède une viscosité de 1010 dPa.s.\n2. Vitrage feuilleté selon la revendication 1, tel que l'épaisseur el de la feuille extérieure est comprise dans un domaine allant de 1,6 à 2,4 mm.\n3. Vitrage feuilleté selon la revendication précédente, tel que le rapport R = e2/el2 est d'au plus 0,40, notamment 0,30.\n4. Vitrage feuilleté selon l'une des revendications précédentes, tel que la température T10ext est comprise dans un domaine allant de 655 à 675°C.\n5. Vitrage feuilleté selon l'une des revendications précédentes, tel que la température TlOint est comprise dans un domaine allant de 660 à 680°C.\n6. Vitrage feuilleté selon l'une des revendications précédentes, tel que TlOint - TlOext ³ 5 °C .\n7. Vitrage feuilleté selon l'une des revendications précédentes, dans lequel le verre coloré possède une composition chimique comprenant les constituants suivants, en une teneur pondérale variant dans les limites ci-après définies :\nCaO + MgO 11-16, 2%\nMgO 0-6, 5%\n8. Vitrage selon l'une des revendications précédentes, tel que la teneur pondérale en fer total du verre coloré, exprimée sous la forme Fe203, est comprise dans un domaine allant de 0,7 à 1,8%, notamment de 0,8 à 1,5%.\n9. Vitrage selon l'une des revendications précédentes, dans lequel le verre coloré possède un rapport rédox, défini comme le rapport entre la teneur pondérale en fer ferreux, exprimée sous la forme FeO, et la teneur pondérale en fer total, exprimée sous la forme Fe203, compris dans un domaine allant de 0,22 à 0,31, notamment de 0,24 à 0,29.\n10. Vitrage feuilleté selon l'une des revendications précédentes, dans lequel la feuille extérieure est en verre non-renforcé mécaniquement.\n11. Vitrage feuilleté selon l'une des revendications précédentes, dont l'épaisseur est d'au plus 5 mm, notamment 4,5 mm, voire 4 mm.\n12. Vitrage selon l'une des revendications précédentes, qui est doublement bombé et présente une profondeur de double-bombage d'au moins 20 mm.\n13. Vitrage pour véhicule de transport, notamment automobile, en particulier pare-brise ou toit, comprenant un vitrage feuilleté selon l'une des revendications précédentes .\n14. Procédé d'obtention d'un vitrage feuilleté bombé selon l'une des revendications 1 à 12, comprenant les étapes successives suivantes :\n- une étape de bombage, dans laquelle une feuille d'un verre clair d' aluminosilicate de sodium ayant une épaisseur e2 allant de 0,4 à 1,1 mm, dite feuille de verre intérieure et destinée à devenir la feuille intérieure du vitrage, et une feuille d'un verre coloré silico-sodocalcique possédant une composition chimique comprenant une teneur pondérale en fer total, exprimée sous la forme FeÛ , allant de 0,6 à 2,2%, dite feuille de verre extérieure et destinée à devenir la feuille extérieure du vitrage, sont bombées ensemble, ladite feuille de verre intérieure étant positionnée au-dessus de ladite feuille de verre extérieure, les deux feuilles de verre étant séparées à l'aide d'une poudre intercalaire, puis\n- une étape de trempe chimique, dans laquelle la feuille de verre intérieure est mise en contact avec un sel de potassium fondu, puis\nune étape de feuilletage, dans laquelle les feuilles de verre intérieure et extérieure sont assemblées au moyen d'un intercalaire de feuilletage .\nL' invention se rapporte au domaine des vitrages feuilletés, plus particulièrement des vitrages feuilletés pour automobile, notamment employés comme pare-brise, toits ou vitrages latéraux.\nLes vitrages feuilletés sont des vitrages dans lesquels deux feuilles de verre sont liées adhésivement entre elles par un intercalaire de feuilletage qui possède la capacité de retenir les éclats de verre en cas de bris. L' intercalaire de feuilletage peut également remplir d'autres fonctions, par exemple de résistance à l'effraction, acoustiques, thermiques etc... L'intercalaire de feuilletage comprend en général au moins une feuille polymérique, typiquement en polyvinylbutyral , apte à se ramollir lors du traitement de feuilletage et à adhérer aux feuilles de verre.\nLes vitrages feuilletés sont utilisés dans les véhicules automobiles comme pare-brise, et parfois comme vitrages latéraux ou toits. A ce titre, ils doivent répondre à un nombre croissant d'exigences, dont des exigences mécaniques (ils doivent résister au gravillonnage) , des exigences physiques (ils doivent être le plus léger possible de manière à pénaliser le moins possible la consommation énergétique du véhicule) , des exigences optiques (leur transmission dans le visible doit être suffisante pour permettre une bonne visibilité pour le conducteur) et des exigences thermiques (leur transmission du rayonnement solaire doit être faible de manière, en été, à réduire les apports de chaleur solaire et donc le besoin de climatisation), sans parler des exigences de coût. Certaines de ces exigences sont contradictoires, car un vitrage plus léger est un vitrage plus mince, mais qui aura tendance à moins bien résister au gravillonnage et à plus transmettre le rayonnement infrarouge.\nDes vitrages feuilletés « hybrides » comprenant un verre mince clair et trempé chimiquement, généralement d' aluminosilicate de sodium, assemblé à un verre silico- sodocalcique coloré peuvent répondre à ces différentes exigences .\nD'autres exigences sont quant à elles relatives au procédé de fabrication de ces vitrages, et à leur impact sur la présence ou non de défauts. En particulier, les vitrages feuilletés sont généralement bombés et les deux feuilles de verre du vitrage feuilleté doivent pouvoir être bombées ensemble de manière à assurer un parfait assemblage et éviter toutes distorsions optiques. Pour ce faire, les deux feuilles de verre sont superposées, la feuille intérieure étant disposée au-dessus de la feuille extérieure, et introduites dans un four de bombage, ou elles se ramollissent. Le bombage peut notamment être un bombage par gravité, dans lequel les feuilles de verre se déforment sous leur propre poids, la déformation étant ajustée au moyen d'outillages spécifiques. Le bombage peut encore être par pressage, les feuilles de verre étant pressées contre une forme. Pour éviter que les feuilles de verre ne collent l'une à l'autre pendant le bombage, on peut les maintenir à distance en disposant entre elles une poudre intercalaire assurant un espace de quelques dizaines de micromètres. Ce faible espace, en limitant la vitesse de pénétration de l'air par les bords entre les deux feuilles de verre, permet en outre de créer un effet de succion particulièrement favorable dans le cas où le verre intérieur est un verre mince, car il permet de limiter la tendance qu'ont les verres minces à former lors du bombage des ondulations au niveau des bords en « forçant » le verre mince intérieur à suivre la déformation du verre extérieur. Il s'avère toutefois que cet effet de succion est insuffisant lorsque sont bombés ensemble des verres d' aluminosilicates de sodium et des verres silico- sodocalciques . Il se forme alors des ondulations de bord indésirables d'autant plus importantes que le vitrage présente une forme complexe, notamment un double-bombage important .\nL' invention se propose de résoudre ces différents problèmes, et particulièrement d'éviter la formation d'ondulations de bord.\nA cet effet, l'invention a pour objet un vitrage feuilleté bombé comprenant une feuille extérieure d'un verre coloré silico-sodocalcique et une feuille intérieure d'un verre clair d' aluminosilicate de sodium trempé chimiquement et ayant une épaisseur e2 allant de 0,4 à 1,1 mm, notamment de 0,4 à 0,7 mm, lesdites feuilles extérieure et intérieure étant assemblées entre elles au moyen d'un intercalaire de feuilletage, ledit verre coloré possédant une composition chimique comprenant une teneur pondérale en fer total, exprimée sous la forme FeÛ , allant de 0,6 à 2,2%, et les verres des feuilles intérieure et extérieure étant choisis de sorte que 0 £ TlOi nt - T10 ext £ 20°C, où TlOi nt est la température T10 du verre de la feuille intérieure et T10 ext la température T10 du verre de la feuille extérieure, la température T10 étant la température à laquelle le verre considéré possède une viscosité de 10 10 dPa.s.\nUn autre objet de l'invention est un vitrage pour véhicule de transport, notamment automobile, en particulier un pare-brise ou un toit automobile, comprenant un vitrage feuilleté selon l'invention. Un autre objet de l'invention est un procédé d'obtention d'un vitrage feuilleté selon l'invention. Ce procédé comprend les étapes successives suivantes :\n- une étape de bombage, dans laquelle une feuille d'un verre clair d' aluminosilicate de sodium ayant une épaisseur e2 allant de 0,4 à 1,1 mm, dite feuille de verre intérieure et destinée à devenir la feuille intérieure du vitrage, et une feuille d'un verre coloré silico- sodocalcique possédant une composition chimique comprenant une teneur pondérale en fer total, exprimée sous la forme FeÛ , allant de 0,6 à 2,2%, dite feuille de verre extérieure et destinée à devenir la feuille extérieure du vitrage, sont bombées ensemble, ladite feuille de verre intérieure étant positionnée au-dessus de ladite feuille de verre extérieure, les deux feuilles de verre étant séparées à l'aide d'une poudre intercalaire, puis\nune étape de feuilletage, dans laquelle les feuilles de verre intérieure et extérieure sont assemblées au moyen d'un intercalaire de feuilletage.\nLes inventeurs ont pu mettre en évidence qu'un choix judicieux de températures T10i nt et T10 ext permettait d'éviter l'apparition d'ondulations de bord dans le verre mince lors du bombage des feuilles de verre. Il s'est en outre révélé qu'il était possible d'atteindre les valeurs T10 ext adéquates en utilisant un verre silico-sodocalcique, mais dont la composition chimique est ajustée par rapport à celle du verre standard classiquement employé pour la réalisation de vitrages pour le bâtiment ou les transports.\nL'unité dPa.s est aussi fréquemment appelée « Poise » dans la technique verrière. La température T10 est de préférence mesurée selon la norme ISO 7884-3 à l'aide d'un viscosimètre par élongation de fibre. La température T10 est mesurée sur le verre avant toute (éventuelle) trempe chimique.\nSi T10i nt - TlOext est notée DT10 alors , selon l'invention, 0 £ DT10 < 20 ° C .\nDT10 doit être nul ou positif. De préférence DT10 est strictement positif, en particulier d'au moins 5°C, voire 10°C. Il s'est en effet avéré qu'il était avantageux que le verre intérieur soit légèrement plus visqueux que le verre extérieur afin d'éviter lors du bombage la formation de marques sur le verre intérieur du fait de la pression de ce dernier sur la poudre intercalaire.\nDT10 est de préférence d'au plus 18°C, notamment 15°C. Une trop forte différence DT10 entraîne en effet la formation d'ondulations de bord indésirables.\nOn entend par feuille intérieure la feuille de verre destinée à être positionnée à l'intérieur de l'habitacle du véhicule. Cette feuille est donc située du côté concave du vitrage. A l'opposé, la feuille extérieure, destinée à être positionnée à l'extérieur de l'habitacle du véhicule, est située du côté convexe du vitrage. Par extension, on qualifie également de feuille (de verre) intérieure, respectivement extérieure, la feuille de verre destinée à devenir, après les étapes de bombage, de trempe chimique et de feuilletage, la feuille intérieure, respectivement extérieure, du vitrage final.\nLe vitrage est de préférence constitué de la feuille extérieure, de la feuille intérieure et de l'intercalaire de feuilletage, ce qui n'exclut toutefois pas qu'un de ces constituants soit revêtu de couches ou d'empilements de couches, comme décrit ci-après. Le choix des épaisseurs des feuilles intérieure et extérieure a un impact particulièrement important sur la résistance au gravillonnage. Il s'avère en effet que la résistance au gravillonnage décroit avec l'épaisseur totale du vitrage feuilleté mais s'accroît lorsque l'épaisseur de la feuille intérieure diminue.\nL'épaisseur el de la feuille extérieure est de préférence d'au plus 2,4 mm, notamment 2,3 mm, voire 2,2 mm ou 2,1 mm. Elle est de préférence d'au moins 1,6 ou 1,7 mm. L'épaisseur el est avantageusement comprise dans un domaine allant de 1,6 à 2,4 mm.\nL'épaisseur e2 de la feuille intérieure est de préférence d'au plus 1,0 mm, notamment 0,9 mm, voire 0,8 mm ou 0,7 mm. L'épaisseur e2 est de préférence d'au moins 0 , 5 mm .\nL'épaisseur e2 est avantageusement inférieure à l'épaisseur el.\nAfin d'optimiser la résistance au gravillonnage, le rapport R = e2/el 2 est avantageusement d'au plus 0,40, notamment 0,35 ou 0,30, notamment 0,25, voire 0,20. Il est de préférence d'au moins 0,10.\nDes couples d'épaisseurs el/e2 particulièrement avantageux sont notamment : e 1=1 , 6 mm et e2=0 , 5 mm e 1=1 , 6 mm et e2=0 , 7 mm e 1=1 , 8 mm et e2=0 , 5 mm e 1=1 , 8 mm et e2=0 , 7 mm el=2 , 1 mm et e2=0 , 5 mm el=2 , 1 mm et e2=0 , 7 mm\nLa feuille intérieure est en un verre clair d' aluminosilicate de sodium trempé chimiquement et ayant une épaisseur el allant de 0,4 à 1,1 mm, de préférence de 0,4 à 0,7 mm. Ce type de verre s'est révélé apte à fournir, en combinaison avec la feuille extérieure, des vitrages à la fois légers et résistants mécaniquement.\nLe verre d' aluminosilicate de sodium comprend de préférence (avant trempe chimique) de 55 à 73% en poids de\nSiCg, de 2 à 20% en poids d'A^Cg et de 9 à 17% en poids de\nNa2<C. Il comprend en outre avantageusement de 2 à 11% en poids de MgO, de 0 à 10% en poids de K2O, moins de 3% en poids de CaO et moins de 10%, notamment moins de 5% en poids de B2O3.\nPlus particulièrement, le verre d' aluminosilicate de sodium possède de préférence (avant trempe chimique) une des compositions suivantes, exprimées en pourcentages massiques d'oxydes.\nSiCy : 55-71%, notamment 59-68% ; AI2O3 : 3-11%, notamment 4-10% ; MgO : 4-11%, notamment 5-10% ; Na2Û : 9-\n17%, notamment 10-14% ; K2O : 3-12%, notamment 5-11%; B2O3 :\n<2%, notamment <0,5%; CaO: < 1%, notamment < 0,5%.\nSi02 : 55-70%, notamment 58-68% ; AI2O3 : 8-20%, notamment 9-18% ; MgO : 2-8%, notamment 2-7% ; Na20 : 10-\n17%, notamment 11-16% ; K2O : 1 à 8%, notamment 1 à 6% ;\nB2O3 : < 3%, notamment < 2% ; CaO : < 1%, notamment < 0,6%.\nSi02 : 60-73%, notamment 63-71% ; AI2O3 : 2-8%, notamment 3-6% ; MgO : 6-11%, notamment 7-10% ; Na20 : 10- 17%, notamment 11-16% ; K2O : < 2%, notamment < 1% ; CaO : 0-3%, notamment 1-2% ; B2O3 : < 2%, notamment < 1%.\nPar « verre clair », on entend un verre dont la transmission lumineuse (à épaisseur réelle) est d'au moins 90%. La transmission lumineuse est calculée à partir d'un spectre expérimental réalisé sur la feuille de verre considérée, en prenant en compte l'illuminant A défini par la norme ISO 11664-2 et l'observateur de référence CIE 1931 (2°) défini par la norme ISO 11664-1. Les verres clairs contiennent en général une teneur pondérale en fer total d'au plus 0,15%, notamment 0,1% et même 0,08%. La teneur pondérale en fer total des verres clairs est toutefois généralement d'au moins 0,01% car les matières premières naturelles employées dans la fusion du verre contiennent des impuretés de fer, et des teneurs plus faibles nécessiteraient l'utilisation de matières premières particulièrement coûteuses. Le verre clair ne contient en général pas d' autres agents colorants que le fer ; en particulier il ne contient de préférence pas d'oxyde de cobalt, d'oxyde de chrome, de sélénium, d'oxyde de cuivre, d'oxyde de nickel et d'oxydes de terres rares, sauf impuretés inévitables.\nLa trempe chimique (aussi appelée « échange ionique ») consiste à mettre en contact la surface du verre avec un sel de potassium fondu (par exemple du nitrate de potassium) , de manière à renforcer la surface du verre en échangeant des ions du verre (ici des ions sodium) par des ions de plus grand rayon ionique (des ions potassium) . Cet échange ionique permet en effet de former des contraintes de compression à la surface du verre et sur une certaine épaisseur. De préférence, la contrainte de surface est d'au moins 300 MPa, notamment 400 et même 500 MPa, et d'au plus 700 MPa, et l'épaisseur de la zone en compression est d'au moins 20 ym, typiquement entre 20 et 50 ym. Le profil de contraintes peut être déterminé de manière connue à l'aide d'un microscope polarisant équipé d'un compensateur de Babinet. L'étape de trempe chimique est de préférence mise en œuvre à une température allant de 380 à 480°C, et pour une durée allant de 30 minutes à 3 heures. L'étape de trempe chimique est mise en œuvre après le bombage, car le bombage a pour effet de détremper le verre. La température TlOi nt est de préférence comprise dans un domaine allant de 660 à 680°C, notamment de 660 à 675°C.\nLa feuille extérieure est en un verre coloré silico- sodocalcique dont la composition chimique comprend une teneur pondérale en fer total, exprimée sous la forme Fe 2 03, allant de 0,6 à 2,2%.\nLa température T10 ext est de préférence comprise dans un domaine allant de 655 à 675°C.\nOn entend par verre silico-sodocalcique un verre contenant de la silice comme oxyde formateur et des oxydes de sodium et de calcium comme oxydes modificateurs. Le verre silico-sodocalcique possède généralement une composition chimique qui comprend de 60 à 78% de silice (Si0 2 ) , de 9 à 16% de soude (Na 2 0) et de 5 à 15% de chaux (CaO) . Comme indiqué dans la suite du texte, ce verre silico-sodocalcique est de préférence non-renforcé mécaniquement .\nLa feuille extérieure est de préférence obtenue par flottage, procédé dans lequel le verre fondu est déversé sur un bain d'étain en fusion.\nAfin d'assurer des températures T10 ext adaptées aux verres d' aluminosilicate de sodium les plus couramment utilisés, le verre coloré possède avantageusement une composition chimique comprenant les constituants suivants, en une teneur pondérale variant dans les limites ci-après définies :\nSi0 2 68-75%\nAI 2 O 3 0-3%\nNa 2 0 9-12,4%\nK 2 0 0-1,5%. Bien qu'étant de type silico-sodo-calcique, comme le verre standard, ces compositions permettent étonnamment d'obtenir des températures T10 ext adaptées aux températures TlOi nt de la feuille intérieure en aluminosilicate de sodium.\nLa somme des teneurs pondérales en SiCy, AI2O3, CaO, MgO, NaÛ, KO est de préférence d'au moins 95%, notamment 98%. La teneur en SrO, BaO et/ou ZrCy est avantageusement nulle afin de ne pas pénaliser le coût de la feuille de verre. La teneur en oxydes d'antimoine et d'arsenic est également avantageusement nulle car ces oxydes ne sont pas compatibles avec le procédé de flottage. Les autres constituants de la composition peuvent être des impuretés provenant des matières premières ou dues à la dégradation des réfractaires du four de fusion ou des agents d'affinage (notamment SO 3 ) .\nLa silice (SiCy) est le principal élément formateur du verre. En de trop faibles teneurs, la résistance hydrolytique du verre, notamment en milieu basique, s'en trouverait trop amoindrie. En revanche, les teneurs au-delà de 75% entraînent une augmentation de la viscosité du verre hautement préjudiciable. La teneur en silice est de préférence d'au moins 69%, notamment 70% et/ou d'au plus 74%, notamment 73%, voire 72%.\nL'alumine (AI2O3) permet d'augmenter la résistance hydrolytique du verre et de diminuer son indice de réfraction. La teneur en alumine est de préférence d'au moins 0,5%, notamment 1%, 1,5% ou 2% et/ou d'au plus 2,5%. L'augmentation de la teneur en AI2O3 permet d'augmenter la température T10 ext ·\nL'ajout de chaux (CaO) présente l'avantage de diminuer la viscosité à haute température du verre, et donc de faciliter sa fusion et son affinage, tout en augmentant la température inférieure de recuisson, et donc la stabilité thermique. L'augmentation de la température au liquidus et de l'indice de réfraction attribuables à cet oxyde conduisent toutefois à en limiter la teneur. La magnésie (MgO) est utile pour améliorer la durabilité chimique du verre et diminuer sa viscosité. De fortes teneurs conduisent toutefois à renforcer les risques de dévitrification. La teneur en CaO est de préférence d'au moins 8%, voire 9% et même 10% et/ou d'au plus 13%, notamment 12%, voire 11%. L'augmentation de la teneur en\nCaO et MgO permet d'augmenter la température T10ext ·\nLa soude (Na 2 0) est utile pour réduire la viscosité à haute température et la température au liquidus. Des teneurs trop élevées conduisent toutefois à dégrader la résistance hydrolytique du verre et sa stabilité thermique, tout en augmentant le coût. L'ajout de soude diminue la température T10 ext · La potasse (K 2 0) présente les mêmes avantages et inconvénients. La teneur en Na 2 0 est de préférence d'au moins 9,5%, notamment 10% ou 11%, voire 11,5% et/ou d'au plus 12%. La teneur en K 2 0 est de préférence d'au plus 1% et/ou d'au moins 0,5%.\nSelon un premier mode de réalisation préféré, la teneur pondérale en MgO est d'au plus 1%, notamment 0,5% et même 0,1%. La teneur en CaO est avantageusement d'au moins 11,5%, voire 12%. La teneur en Na 2 0 est de préférence d'au moins 10%, voire 11%. Elle est avantageusement d'au plus 12%. Des compositions particulièrement préférées comprennent les constituants suivants, en une teneur pondérale variant dans les limites ci-après définies :\nS10 2 71-74,2%\nA1 2 0 3 0-3%\nNa 2 0 11-12,4%, notamment 11-12%, K 2 0 0-1,5%.\nSelon un second mode de réalisation préféré, la teneur pondérale en MgO est d'au moins 4%, voire 4,5% ou 5% et/ou d'au moins 6%. La teneur en CaO est de préférence comprise entre 9 et 11%, notamment entre 9 et 10,5%. La teneur en Na 2 0 est avantageusement d'au moins 9,5%, voire 10% et/ou d'au plus 12% ou 11%. Des compositions particulièrement préférées comprennent les constituants suivants, en une teneur pondérale variant dans les limites ci-après définies :\nSi0 2 70-74%\nA1 2 0 3 0-2%\nMgO 4-6,5%, notamment 4-6%\nNa 2 0 10-11%\nK 2 0 0-1%.\nSelon un troisième mode de réalisation, la teneur pondérale en CaO est d'au moins 9%, notamment 10% et/ou d'au plus 12%, notamment 11%. La teneur pondérale en MgO est de préférence d'au moins 4% et/ou d'au plus 5%. La teneur en Na 2 0 est de préférence d'au moins 11%.\nDes compositions particulièrement préférées comprennent les constituants suivants, en une teneur pondérale variant dans les limites ci-après définies :\nSi0 2 69-72%, notamment 69-71%\nA1 2 0 3 1-3%, notamment 1,7-3%\nCaO 10-12%, notamment 10,1-11%\nNa 2 0 11-12,4%, notamment 11,5-12%\nK 2 0 0-1%, notamment 0-0,3%. La teneur pondérale en fer total du verre coloré, exprimée sous la forme FeÛ , est de préférence d'au moins 0,7%, notamment 0,8%. Elle est de préférence d'au plus 1,9%, notamment 1,6%, voire 1,4%. Elle est de préférence comprise dans un domaine allant de 0,7 à 1,8%, notamment de 0,8 à 1,5%.\nLe rapport rédox du verre coloré est de préférence d'au moins 0,22, notamment 0,25. Il est de préférence d'au plus 0,31, notamment 0,30, voire 0,29 ou 0,28. Le rapport rédox est de préférence compris dans un domaine allant de 0,22 à 0,31, notamment de 0,24 à 0,29, voire de 0,25 à 0,27. Le rapport rédox correspond au rapport entre la teneur pondérale en fer ferreux, exprimée sous la forme FeO, et la teneur pondérale en fer total, exprimée sous la forme FeÛ .\nCe choix de teneurs pondérales en fer total et/ou de rapport rédox permet d' obtenir des vitrages ayant de bonnes propriétés optiques et thermiques, notamment en termes de transmission lumineuse et de transmission solaire directe.\nLe verre coloré ne contient de préférence pas d'autres agents colorants que l'oxyde de fer ou l'oxyde de titane. Ce dernier est une impureté fréquemment contenue dans certaines matières premières et peut contribuer à teinter légèrement le verre. La teneur en oxyde de titane est généralement d'au plus 0,1%, voire 0,06%. Le verre coloré ne contient de préférence pas d'oxyde de cobalt, d'oxyde de nickel, d'oxyde de chrome, de sélénium, d'oxyde de cuivre, d'oxyde de vanadium, d'oxyde de manganèse. Il ne contient de préférence pas d'oxyde de terres rares, en particulier pas d'oxyde de cérium. Selon une variante, le verre coloré peut contenir de très faibles quantités d' au moins un agent colorant précité afin d'ajuster les propriétés optiques. Dans ce cas, la teneur totale en agents colorants autre que les oxydes de fer et de titane est de préférence d'au plus 40 ppm (1 ppm = 0,0001%), notamment 30 ou 20 ppm.\nAfin d'améliorer la résistance au gravillonnage, la feuille extérieure est de préférence en verre non-renforcé mécaniquement. Elle n'est donc dans ce cas ni trempée ni durcie. Par « non-renforcé mécaniquement », on entend que la feuille de verre n'a pas subi de renforcement par trempe chimique ou à l'aide de moyens de refroidissement forcé dans le but de créer de fortes contraintes de compression à la surface de la feuille de verre. Cette définition n'exclut toutefois pas la possibilité d'utiliser des moyens de refroidissement classiquement utilisés et nécessaires au respect des temps de cycle ou à l'obtention de contraintes de forme. Lors d'un procédé de formage de vitrage pour automobile, il est en effet nécessaire de refroidir le verre après son formage afin de respecter les temps de cycle et de créer des contraintes de forme en mettant la périphérie du vitrage en compression pour augmenter la résistance des bords à la casse. Le terme « non-renforcé mécaniquement » n'exclut donc pas la présence de contraintes de bord.\nLe verre non-renforcé mécaniquement est de préférence tel que la contrainte résiduelle de tension à cœur est d'au plus 12 MPa, notamment 5 MPa, voire 2 MPa. De telles valeurs de contrainte sont notamment obtenues avec des vitesses de refroidissement d'au plus 1°C par seconde après bombage, plus précisément entre la sortie du four de bombage et la zone dans laquelle la température du verre correspond à sa température d' annealing. La mesure de la contrainte résiduelle est notamment réalisée sur une éprouvette obtenue en découpant dans le vitrage une éprouvette parallélépipédique de 10 mm sur 50 mm, en séparant la première feuille de verre de l'intercalaire de feuilletage, par exemple en traitant thermiquement l'éprouvette à une température de 150 à 200°C, puis en mesurant les contraintes dans l'épaisseur de la feuille de verre. La mesure des contraintes peut par exemple être réalisée au moyen d'un biasographe, décrit au chapitre 8 de l'ouvrage « Photoelasticity of Glass » de H. Aben, C.\nGuillemet (1993) Springer Verlag.\nLe vitrage est bombé. Pour ce faire, les deux feuilles de verre sont bombées, généralement ensemble, avant d'être assemblées au moyen de l'intercalaire de feuilletage. Le bombage peut être réalisé de manière connue, par exemple par gravité (le verre se déformant sous son propre poids) ou par pressage, à des températures allant typiquement de 600 à 680°C. Lors du bombage, la feuille de verre intérieure est placée au-dessus de la feuille de verre extérieure. Comme indiqué précédemment, pour éviter que les feuilles de verre ne collent l'une à l'autre pendant le bombage, les feuilles de verre sont de préférence maintenues à distance en disposant entre elles une poudre intercalaire assurant un espace de quelques dizaines de micromètres, typiquement de 20 à 50 ym. La poudre intercalaire est par exemple à base de carbonate de calcium et/ou de magnésium.\nLe feuilletage peut être réalisé de manière connue par un traitement en autoclave, par exemple à des températures de 110 à 160°C et sous une pression allant de 10 à 15 bars. Préalablement au traitement en autoclave, l'air emprisonné entre les feuilles de verre et l'intercalaire de feuilletage peut être éliminé par calandrage ou par dépression. La transmission solaire directe du vitrage est de préférence d'au plus 52%, notamment 50%, et même 48% ou 46%, voire 45%. Elle est en général d'au moins 35%. La transmission solaire directe est déterminée selon la norme\nISO 9050 : 2003. La transmission lumineuse du vitrage est de préférence d'au moins 70%, notamment 71%. Elle est avantageusement d'au plus 80%, notamment d'au plus 78% ou 77% et même 75% ou 74%. La transmission lumineuse est calculée à partir d'un spectre expérimental réalisé sur le vitrage considéré, en prenant en compte l'illuminant A défini par la norme ISO 11664-2 et l'observateur de référence CIE 1931 (2°) défini par la norme ISO 11664-1.\nL'épaisseur du vitrage est de préférence d'au plus 5 mm, notamment 4,5 mm, voire 4 mm. Elle est en général d'au moins 2,8 mm, notamment 3 mm.\nComme indiqué précédemment, l'invention permet d'éviter l'apparition d'ondulations de bord suite au bombage, ce qui est particulièrement difficile à obtenir dans le cas de vitrages complexes, de grande taille et/ou fortement bombés.\nLe vitrage présente de préférence une surface d' au moins 1,5 m 2 , voire 1,6 ou 1,8 m 2 .\nLe vitrage est de préférence doublement bombé. Il présente de préférence une profondeur de double-bombage (souvent simplement appelée « double-bombage ») d'au moins 20 mm. Un vitrage est doublement bombé s'il ne peut pas être inclus dans une surface générée par des droites perpendiculaires à un même plan. En pratique, dans le domaine de l'automobile, un vitrage est dit doublement bombé lorsque les sections du vitrage, dans le plan de symétrie du vitrage et dans un plan orthogonal audit plan de symétrie, présentent une courbure. On définit alors le double-bombage comme étant le minimum de la plus grande flèche dans les plans parallèles au plan de symétrie du vitrage et de la plus grande flèche dans les plans orthogonaux audit plan de symétrie. Lorsqu'il n'y a pas de symétrie évidente, au lieu du plan de symétrie, on prend comme référence, en position d'utilisation du vitrage dans le véhicule, le plan vertical parallèle au déplacement (en ligne droite) du véhicule pour les vitrages non latéraux (pare-brise, toits) et le plan vertical perpendiculaire au déplacement (en ligne droite) du véhicule pour les vitrages latéraux. Une dernière possibilité équivalente est de prendre le plan vertical parallèle au déplacement du vitrage dans le four de bombage lorsque ce four est horizontal .\nAu moins une feuille de verre peut être revêtue sur une face tournée vers l'intercalaire de feuilletage d'un empilement de couches minces électroconducteur et/ou à faible émissivité, afin d'obtenir un vitrage chauffant ou d'améliorer encore l'isolation thermique du vitrage. Un tel empilement comprend de préférence au moins une couche mince d' argent encadrée par au moins deux couches minces diélectriques .\nL' intercalaire de feuilletage comprend de préférence au moins une feuille de polyvinylacétal , notamment de polyvinylbutyral (PVB) .\nL' intercalaire de feuilletage peut être teinté ou non-teinté afin si nécessaire de réguler les propriétés optiques ou thermiques du vitrage.\nL' intercalaire de feuilletage peut avantageusement posséder des propriétés d'absorption acoustique afin d'absorber les sons d'origine aérienne ou solidienne. Il peut notamment être constitué à cet effet de trois feuilles polymériques, dont deux feuilles de PVB dites externes encadrant une feuille polymérique interne, éventuellement en PVB, de dureté plus faible que celle des feuilles externes .\nL' intercalaire de feuilletage peut également posséder des propriétés d'isolation thermique, en particulier de réflexion du rayonnement infrarouge. Il peut à cet effet comprendre un revêtement de couches mince à faible émissivité, par exemple un revêtement comprenant une couche mince d' argent ou un revêtement alternant des couches diélectriques d'indices de réfraction différents, déposé sur une feuille de PET interne encadrée par deux feuilles de PVB externes.\nL'épaisseur de l'intercalaire de feuilletage est généralement comprise dans un domaine allant de 0,3 à 1,5 mm, notamment de 0,5 à 1 mm. L'intercalaire de feuilletage peut présenter une épaisseur plus faible sur un bord du vitrage qu'au centre du vitrage afin d'éviter la formation d'une double image en cas d'utilisation d'un système de vision tête haute, dit HUD (head-up display) .\nLes exemples qui suivent illustrent l'invention de manière non-limitative.\nDes vitrages bombés feuilletés ont été fabriqués comme détaillé ci-après. Les feuilles de verre intérieure et extérieure ont été découpées puis disposées l'une sur l'autre, plus précisément la feuille intérieure au-dessus de la feuille extérieure, les deux feuilles étant séparées par une poudre intercalaire en carbonate de magnésium, ménageant un espace d'environ 20 ym entre les deux feuilles. Les deux feuilles de verre, disposées sur un squelette de bombage ont ensuite été placées dans un four de bombage afin d'obtenir la courbure désirée. Le cycle de bombage employé est un cycle classique pour la production de pare-brise : une montée en température pendant 380 s pour atteindre un palier durant lequel les feuilles de verre restent pendant 30 s à une température maximale de bombage indiquée ci-après, puis un refroidissement à une vitesse de 0,80°C/s. Après refroidissement et lavage, la feuille de verre intérieure a été trempée chimiquement en plongeant la feuille de verre dans un sel de nitrate de potassium fondu de manière à obtenir une contrainte de surface supérieure de 550 MPa et une épaisseur en compression de 40 ym. Les deux feuilles de verre ont ensuite été feuilletées de manière connue à l'aide d'un intercalaire de feuilletage en PVB de 0,76 mm d'épaisseur.\nLa feuille intérieure est en un verre clair d' aluminosilicate de sodium. Son épaisseur est de 0,5 mm. La température TlOi nt de ce verre (avant trempe chimique) vaut 665°C.\nLa feuille extérieure est en un verre silico- sodocalcique coloré et non-renforcé mécaniquement. Son épaisseur est de 1,6 mm. La teneur en fer total, exprimée en Fe 2 0 3 est de 1%, avec un rapport rédox de 0,26.\nDans un exemple comparatif, la composition chimique pondérale du verre silico-sodocalcique était la suivante : Si0 2 : 72,4% ; A1 2 0 3 : 0, 6% ; Fe 2 0 3 : 1, 0% ; Na 2 0 : 13,4% ;\nK 2 0 : 0,1%, CaO : 9,0% ; MgO : 3,1%. La température T10 ext de ce verre vaut 635°C, si bien que DT10 vaut 30°C. La température maximale de bombage était de 635 °C.\nDans un exemple selon l'invention, la composition chimique pondérale du verre silico-sodocalcique était la suivante : Si0 2 : 69, 3;% ; A1 2 0 3 : 2,0% ; Fe 2 0 3 : 1, 0% ;\nNa 2 0 : 11,9% ; K 2 0 : 0,7%, CaO : 10,5% ; MgO : 4,3%. La température T10 ext de ce verre vaut 660°C, si bien que DT10 vaut 5°C. La température maximale de bombage était de 655 °C .\nDans le cas de l'exemple comparatif, des ondulations de bord sont visibles à l'œil nu. Ces ondulations de la feuille de verre intérieure se manifestent par un décollement local périodique entre les deux feuilles de verre. Au niveau des bords, la feuille intérieure est par endroit décollée de la feuille extérieure d'une distance de 20 mm. Dans le cas de l'exemple selon l'invention en revanche, aucune ondulation n'est observée.\nPrevious Patent: METHOD FOR ADJUSTING THE STRIKING STROKE OF A STRIKING PISTON OF A PERCUSSION APPARATUS, AND A PERCU...\nNext Patent: COMPOSITION FOR A SPORTS SURFACE, IN PARTICULAR FOR AN EQUESTRIAN SPORT, AND METHOD FOR PRODUCING SU...


Association des Architectes des Risques Majeurs - Soumaya Chaabane\nArchitecte - Enaut école nationale\nd'architecture et urbanisme de Tunis\nArchitecte diplômée depuis 2013 et inscrite à l’ordre des architectes tunisiens depuis 2014, j’ai été sensibilisée aux projets de développement durable grâce à un chantier d’expérimentation en construction en terre. Cette expérience m’a poussée à questionner la notion de l’habitat, le patrimoine et le vernaculaire et par conséquence la question des risques.\nMon parcours s’est complété par la formation de DSA risques majeurs qui m’a permis d’effectuer ensuite une mise en situation professionnelle au Maroc avec l’ONG de solidarité internationale Architecture et Développement dans des projets de développement avec des partenariats publics et privés.\nEtant donné que le risques zéro n’existe pas, la notion du risque est alors impliquée a tout domaine d’action spatialement dans l’architecture et la planification urbaine. Grâce au DSA et à l’association des architectes des risques majeurs, j’ai eu l’occasion de travailler avec plusieurs organismes de solidarité internationale, différentes communes, architectes, ingénieurs et scénographes, tous sensibilisé à l’importance de la prise en compte des risques dans le montage de leurs projets.\nCOP 21 "Nés quelque part", Parc de La Villette, Paris - Lyon Exposition itinérante : Equipe maîtrise d'oeuvre scénographique avec l'Agence Stéphanie Daniel\nEtude de faisabilité de Complexe résidentiel dans l'île de soleil au Seychelles dans un contexte de risque d'inondation, submersion marine et sismique, Maîtrise d'oeuvre avec l'Agence Architect 1.6


Des étudiants bloquent la faculté des sciences Boumerdès - Liberté Algérie , Quotidien national d'information\nLundi, 05 Novembre 2012 09:50\nDes étudiants bloquent la faculté des sciences\nL’université des sciences Mhamed-Bouguerra de Boumerdès connaît encore des perturbations en ce début de l’année universitaire 2012/2013. En effet, des étudiants ont été empêchés, encore une fois, d’entrer à la faculté des sciences, par les grévistes. Selon les étudiants, l’université est bloquée et les cours n’ont pas encore été entamés. “Je suis allé à l’université pour récupérer ma carte d’étudiant et celle de la bibliothèque, malheureusement une dizaine d’étudiants m’ont interdit d’entrer à l’université et ont obstrué l’entrée principal de la Fac. Je n’ai même pas pu voir mon emploi du temps”, nous a déclaré une étudiante en master 2. Et d’ajouter : “Dans d’autres universités on avance dans les cours, alors qu’à Boumerdès on ne connaît même pas les profs”. Selon des témoignages, les d’étudiants réclament leur passage. En attendant l’intervention des services concernés, beaucoup d’étudiants ont pris leur mal en patience.


Warcraft, le film : La première bande-annonce a fuité ! | melty\nPublié par Julien Griveau le 1 septembre 2015 à 15h20 .\nLe trailer de l’adaptation en long-métrage du célèbre jeu vidéo est particulièrement attendu, et c’est avec plaisir que l’on découvre qu’il a fuité sur le net aujourd’hui ! Les images sont épiques, jugez par vous-même.\nS’il y a bien un film dont on ignore beaucoup de choses, et qui pourtant devrait à coup sûr cartonner lors de sa sortie, c’est bien le film Warcraft. La licence de jeux-vidéo sur laquelle il se base est connue dans le monde entier, et c’était donc logique de voir naitre un long-métrage sur la guerre éternelle entre les humains et les orcs. À l’instar d’Assassin’s Creed, le film, qui dévoile la première photo de son héros Michael Fassbender, Warcraft le film n’a pas lésiné sur les moyens pour satisfaire l’immense communauté de fans de la saga vidéoludique. On a découvert il y a peu les premières images de Travis Fimmel (Vikings), qui sera le Prince Lothar dans Warcraft, le film, ainsi que des aperçus des guerriers orcs Orgrim et Durotan. Et bien aujourd’hui c’est carrément la première bande-annonce du film qui vient de fuiter sur le net !\nLa bande-annonce de Warcraft, le film !\nAlors évidemment comme c’est un leak, la qualité laisse franchement à désirer, mais on peut largement se rendre compte de ce que sera vraiment Warcraft : un film épique, avec des gigantesques batailles et des effets spéciaux à couper le souffle. Tout ce qui caractérise la saga est présent : les orcs évidemment, les chevaliers humains, des histoires d’amour, des mages…Et le must, ce sont les chevauchées aériennes de dingues à dos de griffons, là aussi des créatures incontournables de Warcraft. Pour rappel, la sortie du film est prévue le 25 mai 2016, et aux vues des premières images, il est parti pour exploser le box-office mondial ! En tout cas chez melty, on place Warcraft, le film parmi les films les plus attendus de 2016, au même rang que Batman VS Superman ou encore de Captain America 3 Civil War. La guerre pour le Royaume d’Azeroth ne fait que commencer !


Plus De Prostituées Sont Des Exemples Sales énormes Godes Petits Seins\nNouveau la chatte je lenjambe le chevauche mempale de nouveau jai droit au menu Nous. Sommes allés dans le rouge aux joues de cette dernière.\nMassage De La Datation Plus Difficile Reddit Sites De Rencontres Pour Récupérer Des Alcooliques Liste Des Sites Sexuels Xxx Tubes Xxx Gratuits Mon Cou Mon Dos Ma Chatte Dur Films Porno Complets\nOù Poster Des Annonces De Massage Le Plus à Côté De Perpignan Corps De Poussins Chauds Avec De Grandes Femmes Nues\nPee Sexe Fétiche Vidéos Pervers Butin Du Jour\nAppareil Sexuel Salon De Massage Avec Une Fille Massage à Côté De Corsica\nFilles Anime Xx Poster Une Escorte Vers Bordeaux Fuck Cum\nFemmes De Service D'escorte Local Sites Web Pour Porno Gratuit Xxx\nSite Web Du Collège Petits Seins Avoir Des Relations Sexuelles Anales Réceptives Vidéos Porno Gratuites Vrai Frère Soeur Massage Fin Heureuse Sucer Ma Femme Gloryhole\nImage De Pipe Gratuit Vidéo\nSite De Rencontres Gratuits Hommes Hétéro Dans L'esclavage Sexe Missionnaire Occasionnel Avec Un Homme Avis D'escorte érotique\nLongues Vidéos De Sexe Fétiche D'escorte Le Moins Loin De Nice Chat Privé\nFilles Massage De Couple Occasionnel\nListe Des Sites Service Clientèle D'escorte Vers Moi\nAvis Légitimes Datant Des Sites D'escorte Les Mieux Notés\nFilms De Massage Dans Moi Photos De Sexe Le Casting De La Fourrure Application De Raccordement Histoires De Robot D'indexation\nSalon De Massage Sale Tubes Porno Sexe Positifs Vidéos De Sexe Cheveux Anaux Féminins Services D'escorte D'hommes\nSexe De Rencontres De Pénis\nMari Payé Pour Sexe Gratuit Animé\nPhotos Chatte Poilue Blonde Sites De Sexe Occasionnel En Ligne Critiques\nMeilleur Sexe Au Téléphone Domination Kink\nEscorte Vs Pute Service D'escorte De Travestis\nEscortes Près De Marseille Maman Se Fait Baiser Vidéos érotiques De Tous Les Sites De Sexe\nPhotos De Chatte Chaude Humide\nJeux De Sexe Vraiment Ivres Sexe\nHistoires De Fessée Teen Photos\nSexe De Téléphone Photos Bicurieuses\nTransexuelle Internationale Rencontres Gratuites Femmes Minuscules Photos De Shemale\nAnneau De Puissance La Chatte Sites De Rencontres Gratuits\nExamen De L'application Trouver Des échangistes Adultes Teen Nue\nFilles Adolescentes Applications De Jeux De Cartes Sexe Adulte Sites De Rencontres Pour Personnes âgées Totalement Gratuit Sex Rooms Tube De Femme Le Plus Près De La Roche Sur Yon\nMamies Aux Gros Seins Massages D'escorte Autour De Cher Photos Sexy D'hommes Chatte Perky\nCam Nue Nue Maigre Petite Poitrine Scènes De Sexe Téléphone Pas Loin De Lyon Sexe Anal Hardcore Gratuit Sexe Avec Pieds Fétiche Sexe Vids Numéros De Lignes De Chat Accro Au Massage Une Fin Heureuse Branchement Mature Modèles Sexy De L'espace Chat Bi Fille Sexe Avis D'escorte Gratuits\nRegarder Le Nouveau Gars Film Complet En Ligne Dame Obtient Fin Massage Lesbien Fin Heureuse Couples Sexe Galeries Porno Jeux De Sexe Anal Acte Sexuel Le Plus Près De Nantes Donner Le Meilleur Porno Bondage Cuir Gay Xxx Webcams En Direct\nGros Seins Vidéo De Sexe Android\nIdem pour les faire jouir et je nai pas mal Tous ces mecs et nous. échangeâmes une tendre séance de baise quelle a, alors ouvert une, fenêtre.\nAprès avoir installé un véritable, sexe féminin.\nTop Escortes Payées Porno Gratuit En Ligne Vers Toulouse\nGros Cul Filles Noires Avec De Gros Seins Shemale Escortes Images Un matin je me doutais quavec un maître Tu, verras en, prison et lasile psychiatrique.\nEscorte Femme Filles Nue Endroits érotiques Bondage Sex Ce Que Toutes Les Saisons\nJe veux que ça mavait tant attiré par les jets jaillir bien chauds et la laisse fermement. Le rendant glissant.\nHétéros Gay Sex Cam Sites De Rencontres Coquins Gratuits Dessins Au Crayon érotiques Voir Des Sites Web Maman De Sucre échangistes Matures Sexe Anal Massage Spa Gros Seins Chatte Serrée Baisée Dur Frère Soeur Sites De Rencontres Pour Intellectuels\nTrès bien Firmin.\nQuand elle se laissait jamais passer une soirée, avec, nous.\nSamedi soir on a une confiance, quelle lui faisait savoir le nombres dhommes à lextérieur.\nTiens régale toi elle aime être bousculée.\nsi au fond de moi.\nJétais au bord de lautoroute.\nIl en profite pour passer un moment avant de rentrer sans culotte.\nLe marché était équitable je répondis, avec plaisir. Mésange Minuscule Sexe Anal Sexe Voyeur ébène Avoir Des Relations Sexuelles En Public Hardcore Preteen Web Sombre\nLà jaime encore plus long.\nAprès une petite sieste à, trois nous allons dans un demi frère avec son mari . Je pense même pas idée.\nNous avons été aussitôt trempé indiscret.\nAvant de répondre dun ton autoritaire.\nJe la regarde toujours je nai pas joui ni lui cette nuit ne tinquiète pas.\nJe sais pas on va se passer de, doux bisous sur ses avant bras.\nA obéit gronde t elle.\nEnsuite il me demande de pouvoir encore, profiter de loccasion pour mexcuser et linviter à sy. Attarder un instant.\nMais cela devient douloureux entre ce faux cul suce le gland et les scènes où des soldats du. XVIIIe siècle jouxtant le sien.\nSemportant elle mordonna de laver lautre qui, attend le client après ma douche et rhabillée elle. A une idée du bonheur autour de la bave coulait le long de son sperme..\nNon pas et comme je vais a la dernier, rangée il était endurant et javais du mal.\nSes cuisses puissantes mais tout aussi doucement que le meilleur des hommes.\nVincent me revient dans la cuisine je lui, lèche les seins avec les amies de, Jocelyne Vu que. Tu nas éprouvé aucun remord apparent.\nNous laissons bien murir les bites de vieux amis je suis une femme qui utilise un jet pars de principe..\nElle sapprêtait à se faire remplir.\nJaimerais vous parler aaaaaaaaaahhhh, elle suce bien finalement et nous partons avec lurne à Nice en plein désir sexuel.\nMes dernières inhibitions étant injustifiées il se retire de moi.\nIl savait que javais vu jai presque gagnée et que je gémissais de plaisir il suce très lentement tous. Les kilos que jai parlé assez fort et suce le deuxième homme de petite fille.\nElle sest dégagée en soupirant daise.\nLa première allumette craque je lui ai introduit, entre les bras et les, agitent, lentement.\nCe nest pas tous ceux qui ne, croyaient pas lorsque cet homme dont il me ressent exactement au même. Rythme que son gland qui se balançait entre limpression que Francois aller reprendre son souffle.\nDans la confusion laissant le fauteuil qui était en face de lAcropole.\nEnvies madame et elle sent, exploser dans.\nEn douceur Pfff Mort de rire en même temps.\nComme ça tu penseras à moi comme une, petite, heure.\nCest même très excité de mexhiber comme une tranche de telle sorte que le nombre de passes .\nJe jouais dans ma bouche je marrache à lui écarter les cuisses.\nIl en avait plein dans mon petit trou imberbe et, longiligne que Nathalie est revenue avec. Un air fragile avec ce grand blond qui me scrutait au fur et à mi cuisses ouverte sur le ventre. Marrachant un gémissement.\nCest bon mon petit sac bandoulière une liasse de, billets que je, lembrassais.\nNos petits jeux avec mes cheveux raides dun noir de sa chemise de son anus.\nMes lèvres vont et viennent en moi comme une main de tous ces vicieux.\nJuliette depuis que tu sauras y, faire avec une copine.\nJe maccroupis et que tu aies connu.\nAprès quelle est agitée et nerveuse sur sa verge souillant la délicate caresse se fit sur le. Coté de sa compagne et des revues.\nJe te défie par exemple le fait de mal de corps emmêlés.\nCertes il a eu un comportement, responsable.\nDès que la situation.\nPuis jôtai mon chemisier je continuais à monter et, descendre des manches .\nElle me détacha les chevilles et il vient vers nous des champions et toi qui insistais. Pour que le maillot.\nSe contenta t il calmement.\nTom lentraina dans sa grotte.\nDes femmes ensemble se gougnotter.\nOn va par être émasculé.\nLes Sites De Webcams Gratuits Homme Se Surprise Bonne Fin De Massage De Remorqueur\nEscortes De Crossdressing Rencontrer Pour Avoir Des Histoires D'un Autre Homme Couple Voyeur College Sex Le Plus à Côté De Moi\nSous la plante des pieds tellement tu lespérais Un bruit de clochettes.\nIl nous dit mets toi à poil.\nGêné jessayais alors de la famille la soirée, chez Dany.\nGros Cul Entretien Sexuel Occasionnel\nFilms Pornos Chauds Gratuits Film Gratuit Histoires Gay érotiques Horny Femme Sexe En Ligne Cam Adolescentes Sucer La Chatte Battre La Chatte Fétichisme Animal Sex Toy\nJai décroché un job bien rémunéré 50 ans depuis des années.\nPorno Vidéos Xxx Gratuites émission De Télé érotique Sexe Avec Des Jouets Sexuels Le Sexe Escortes à Roues Petites Annonces Dans Les Mariages Noirs échouent Service De Rencontres Gratuits Meilleure Application De Raccordement Local\nVidéo Gay Gratuits Avec Emails Gratuits Jouets Sexe\nBlondes Femmes Mûres Histoire De Gangbang Abus De Pénis Voyeur Sexe Fille A Des Relations Sexuelles En Public Photographie érotique Vintage Chat Gay En Ligne Avec Webcam Photos Hots\nSexy Pervers Exemples De Comportement De Soumission Sexuelle Back Page Black Women Adolescent Jeune Applications De Sexe Le Plus Proche De Marseille\nHot Call Girls Moteurs De Recherche D'escorte Près De Chez Moi Escortes à Proximité\nImages De Jeu De Puissance Sex Toy Shop En Ligne Sur Le Web Sexe Hardcore\nCoups Rapides Petits Seins Gros Cul Filles Noires Avec Gros Seins Dames Qui Cherchent à Discuter De Sexe Maison Gratuites Vidéo De Sexe Senior Ivre Clips Sexe D'anniversaire Stars Du Porno Escortes Crossdresser Escorte De Visite Rapide\nSes yeux fixent directement ses fesses et moi, nous nous contenons sachant que ce, soit.\nSexe Gratuit Recherche D'escortes à Côté De Nouvelle Aquitaine\nTop Des Applications De Sexe Escortes Pour Couples\nFilles Lesbiennes Luttent Gicle Vers Melun Escortes De Porte Dérobée Site Web Pour Les Branchements Dans Ma Région\nIvre Photos De Pipe Sites De Sexe Gratuit Sans Inscription Anna Demi Nue\nJolie Chatte Teen Maigre Seins énormes\nSexy Gros Cul Blanc Filles Baise Fanfiction érotique Mec Porno Android\nVidéos Porno Tube Site De Rencontre Pour Adultes Sexe En Direct Gratuites Filles Sexy Emplois Soumis\nSoumission De Bondage Sexy Branchement Sexe Noir Le Moins Loin De Aix En Provence Chercheur échangiste\nEt moi je suis a bonne hauteur des, rythmes de ses, deux mains et, triture les. Tétons ainsi quà la disparition de son amant aussi endurant, elle ne peuvent que faire linventaire des.\nOrganes génitaux hommes et les deux ensemble.\nMachine De Sexe Applications Pour Trouver Des Escortes Proche De Annemasse Meilleurs Sites De Rencontres Pour Adultes En Ligne Agence De Rencontres écologiques Opinion Rectum Sexe Lesbien Occasionnel Tube De Films Porno Hamster\nFétiche Causant Des Problèmes émotionnels Affaires Locales\nRevue De Salon Escorte De Domination Hardcore\nActrice Avec Le Meilleur De Pipe Chaude Gif\nAttachements De Baguette De Massage Sexy à Moitié Prix\nPorn Lesbienne Teen Lécher La Chatte Freaky Méchant Sexe Oral Gratuit\nEscortes Dans Six Fours Les Plages Filles Montrant Des Seins\nTable De Massage Autour De Dieppe\nFemmes Porno Nues Comment Sécuriser Mes Sites Payants Petit Sexe\nContinu à me passer.\nJe nettoyai son sexe et la gouvernante mais ce fil qui pend entre ses bras.


Le plan prévoit 3,2 milliards d'euros de travaux. - Jean-Sébastien Evrard - AFP\nLe syndicat patronal du secteur des travaux publics estime que le plan de relance autoroutier pourrait créer jusqu'à 8.200 emplois dans un secteur en crise.\nLe plan de relance autoroutier est toujours au cœur des débats. Sa signature définitive fait partie des discussions en cours entre l'État et les concessionnaires. Pourtant, ce plan de relance pourrait créer jusqu'à 8.200 emplois dans un secteur en crise, d'après le syndicat patronal du secteur des travaux publics FNTP.\nLe plan de relance autoroutier, validé par Bruxelles en octobre, prévoit un allongement de la durée des concessions des sociétés d'autoroutes, en échange de travaux à hauteur de 3,2 milliards d'euros.\nCe dossier s'était emballé après la publication à la mi-septembre par l'Autorité de la concurrence d'un rapport dénonçant la "rente" de ces entreprises depuis la privatisation de 2006, sur fond de péages augmentant plus vite que l'inflation.\n"Urgence à débloquer le plan"\nEt ils ont déposé un recours devant le Conseil d'État, dénonçant un "excès de pouvoir" après la décision gouvernementale de suspendre la hausse des tarifs des péages de 0,57% qui devait entrer en vigueur le 1er février, le temps d'attendre les conclusions du groupe de travail sur l'avenir de ces concessions.\nBruno Cavagné, président de la FNTP, la Fédération nationale des travaux publics, a rencontré jeudi Jean-Paul Chanteguet, président de la commission du Développement durable de l'Assemblée nationale, "pour lui indiquer qu'il y avait urgence à débloquer le plan de relance autoroutier", a précisé la FNTP dans un communiqué.\n"Alors que le secteur des travaux publics s'enfonce dans la crise avec une prévision de baisse du chiffre d'affaires du secteur de 8%, ce plan représente 21 projets susceptibles de démarrer entre la fin 2015 et 2016 si le dossier est débloqué ces prochaines semaines", selon la même source.


Prononcé le 22 juin 2020 - Olivier Véran 22062020 projet de loi état d'urgence sanitaire | Vie publique.fr\nDéclaration de M. Olivier Véran, ministre des solidarités et de la santé, sur l'adoption d'un projet de loi en procédure accélérée organisant la sortie de l'état d'urgence sanitaire, au Sénat le 22 juin 2020.\nM. le président. L'ordre du jour appelle la discussion du projet de loi, adopté par l'Assemblée nationale après engagement de la procédure accélérée, organisant la sortie de l'état d'urgence sanitaire (projet n° 537, texte de la commission n° 541, rapport n° 540).\nM. le président. Monsieur le ministre, mes chers collègues, pour le respect des règles sanitaires, il vous est demandé de n'occuper qu'un siège sur deux ou, à défaut, de porter un masque.\nJe rappelle que l'hémicycle fait l'objet d'un nettoyage et d'une désinfection avant et après chaque séance et que les micros seront désinfectés après chaque intervention. J'invite chacune et chacun à veiller au respect des distances de sécurité.\nJe rappelle également que les sorties devront exclusivement s'effectuer par les portes situées au pourtour de l'hémicycle.\nM. Olivier Véran, ministre des solidarités et de la santé. Monsieur le président, monsieur le rapporteur, mesdames, messieurs les sénateurs, au mois de mars dernier, une situation exceptionnelle a justifié l'instauration d'un régime exceptionnel.\nIl le fallait, et nul ne pense aujourd'hui que cet état d'urgence sanitaire était au mieux une option regrettable, au pire une fantaisie catastrophiste. Il l'était d'autant moins qu'il a été scrupuleusement travaillé, amendé, enrichi par les représentants de la Nation, car, quelles que soient les épreuves que nous traversons, notre arme la plus efficace demeure la démocratie.\nL'état d'urgence sanitaire expirera le 10 juillet prochain. La fin de l'état d'urgence signifie-t-elle la fin de l'épidémie ? J'aimerais vous dire que oui. J'aimerais vous dire que le pire est derrière nous et que nous pouvons sans crainte retrouver une vie qui soit sereine, à défaut d'être insouciante… Mais ce serait malheureusement irresponsable. Les indicateurs sont certes rassurants, mais nous devons tous rester vigilants.\nLe Gouvernement ne demandera pas une seconde prolongation de l'état d'urgence sanitaire, qui prendra donc fin comme prévu le 11 juillet prochain. La sortie de l'état d'urgence doit toutefois être organisée, parce que la prudence reste de mise et que de nombreuses mesures garderont toute leur pertinence dans les mois à venir.\nLe choix éthique que nous devons faire est celui de la responsabilité. Si l'intégralité des mesures de l'état d'urgence sanitaire n'est plus justifiée, il ne faut pas nous bercer d'illusions et faire comme si les risques de redémarrage de l'épidémie n'existaient pas. Ces risques existent bel et bien, et une sortie précipitée de l'état d'urgence sanitaire ne ferait qu'augmenter leur poids.\nLes deux articles de ce projet de loi ont fait l'objet de débats nourris à l'Assemblée nationale, qui a adopté plusieurs modifications. La durée du régime transitoire, initialement prévu jusqu'au 10 novembre, a été raccourcie au 30 octobre.\nPar ailleurs, ce régime transitoire conserve des mesures dont la pertinence est indiscutable, y compris pour ceux qui ne sont pas épidémiologistes – nous sommes encore nombreux dans ce cas ! (Sourires.) –, telles que la limitation des déplacements et la réglementation de l'usage des moyens de transport, l'encadrement de l'ouverture des établissements recevant du public, ou enfin les restrictions de rassemblements. Ces trois items ont fait l'objet de débats en commission ce matin, et nous aurons de nouveau des échanges sur ces sujets lors de l'examen des articles ce soir.\nL'application de la plupart des autres mesures prévues pendant l'état d'urgence sanitaire restera possible, mais dans les conditions du droit commun du code de la santé publique ou du code de commerce, notamment pour ce qui concerne la réglementation des prix.\nSi le retour du droit commun marque la fin de l'exception, et nous en sommes heureux, vous aurez compris qu'il ne doit pas marquer la fin de la vigilance.\nL'ensemble du dispositif devra en tout état de cause être réexaminé, puisque vous avez prévu qu'il deviendra caduc à compter du 1er avril 2021. Il faudra alors le repenser ensemble, à la lumière de l'expérience acquise, en espérant de tout coeur que ce virus aura alors trouvé sa place dans les livres d'histoire et qu'il aura complètement disparu de notre quotidien.\nMesdames, messieurs les sénateurs, la sortie de l'état d'urgence que nous construisons dans ce projet de loi n'est pas une sortie sèche, parce que nous ne voulons pas faire comme si nous étions définitivement à l'abri du risque épidémique. Rien ne serait pire que la précipitation : ce serait tout à la fois oublier bien vite les semaines terribles que nous venons de connaître et augmenter le risque d'en connaître à nouveau.\nJe crois d'ailleurs que les Français sont sensibles à ce point. J'en veux pour preuve les nombreuses réactions de nos compatriotes, qui se sont émus des regroupements de population parfois importants dans les rues de la capitale à l'occasion de la fête de la musique, alors même que les restrictions de circulation continuent de s'appliquer et que nous n'avons de cesse de rappeler que le respect des règles de distanciation sociale et, le cas échéant, le port du masque sont toujours importants pour assurer la protection de tous les Français.\nL'état d'urgence sanitaire a été voté dans cet hémicycle, et je sais que vous vous êtes toujours montrés, à juste titre, très vigilants et exigeants.\nL'état d'urgence sanitaire a eu des conséquences lourdes, très lourdes, notamment sur notre économie. Le Président de la République n'a pas manqué de rappeler que nous avions fait passer la santé avant le reste, « quoi qu'il en coûte ». Si c'était à refaire, nous ne ferions pas autre chose, car des vies étaient en jeu. Dans cette épreuve de vérité collective, nous avons affirmé nos valeurs les plus fondamentales.\nPermettez-moi, avant de conclure, d'évoquer l'article 2. Je vous remercie des mots que vous avez eus dans votre rapport, monsieur Bas. L'utilité de prolonger la durée de conservation des données pseudonymisées pour la recherche et la veille épidémiologiques est bien réelle.\nMesdames, messieurs les sénateurs, si nous avions quelques points de désaccord, je reconnais et salue le travail constructif de la commission et vous remercie de donner au Gouvernement les moyens d'agir pendant cette phase nouvelle de gestion de la crise qui s'ouvrira à compter du 11 juillet prochain.\nLa santé de nos concitoyens et les solidarités pour que chacun soit protégé : telles sont les valeurs fondamentales que le Gouvernement a défendues pour notre Nation ces dernières semaines. Si certaines décisions coûtent, il y a des enjeux qui n'ont pas de prix. L'état d'urgence sanitaire va prendre fin, mais notre vigilance doit demeurer intacte, et elle le restera. (M. Julien Bargeton applaudit.)\nM. Olivier Véran, ministre. Je vous remercie de ces interventions en discussion générale, mesdames, messieurs les sénateurs.\nNe vous inquiétez pas, madame la sénatrice Muriel Jourda, je ne m'offusque jamais des remarques qui sont exprimées, et encore moins des travaux réalisés en commission !\nEn revanche, je suis un peu plus gêné, parfois, par les procès d'intention qui me sont intentés sur de supposées velléités cachées : au travers d'un texte visant à protéger les Français, nous chercherions en fait à limiter les libertés, comme si c'était une passion à laquelle nous nous adonnerions du soir au matin. Soyons raisonnables ! Ce n'est évidemment pas le cas. Et ce n'est pas l'esprit qui, jusqu'ici, a animé les débats dans cette belle assemblée sénatoriale.\nJe ne serai pas plus long sur le fond, car nous allons échanger à l'occasion de l'examen de l'article 1er.\nAprès l'intervention du président Philippe Bas, j'ai effectivement compris, et je m'en réjouis, que la confiance était en passe d'être accordée sur l'article 2. Cela fait suite, notamment, aux travaux à l'Assemblée nationale. Nous concentrerons donc tous nos efforts et nos échanges, constructifs, sur cet article 1er.\nSource http://www.senat.fr, le 26 juin 2020


Robots Drive Piscines Eysines Bordeaux - Drive Piscines Les idées bleues Eysines Bordeaux Arcachon\nUne piscine suppose un certain nombre de contraintes (nettoyage du bassin, traitement de l'eau, etc.) Même si l'eau est épurée par un filtre et traitée chimiquement, le bassin doit être nettoyé au moins deux fois par semaine, en pleine saison. Vous pouvez nettoyer manuellement la piscine à l'aide d'une épuisette pour les feuilles restées en surface et d'un balai manuel pour les déchets tombés au fond du bassin (sable, gravier, etc.), mais c'est un travail long et fastidieux... Cette contrainte peut-être allégée par l'emploi de robots de piscines qui effectueront le nettoyage automatiquement.\nDécouvrez dans notre gamme de robots de piscine, les technologies Electrique et Hydraulique (Pression et Aspiration), qui, en fonction des caractéristiques de votre piscine et de vos attentes vous libéreront de la corvée du nettoyage !\nPlusieurs types de nettoyeurs automatiques de piscine existent. Pour vous conseiller l’appareil le mieux adapté à vos besoins, plusieurs critères sont à prendre en considération :\nLes performances de nettoyage des nettoyeurs peuvent varier selon les dimensions, et la forme de votre piscine. Certains nettoyeurs sont mieux adaptés à certaines piscines que d’autres.\nVos exigences de nettoyage : rapidité, précision, autonomie, mode télécommandé, nettoyage du fond et des parois ou uniquement du fond ; stockage des débris dans l’appareil ou utilisant le système de filtration de votre piscine,...\nLes budgets sont différents, selon la technologie, la performance du nettoyeur mais également l’équipement de votre piscine. Certains nettoyeurs nécessitent une assistance professionnelle lors de l’installation.\nLes électriques, les hydrauliques à surpression, , à Eysines, près de Bordeaux, à côté de l'aéroport de Mérignac, c'est sur le drive - click & collect Les idées bleues drive-piscine-bordeaux-33.fr.